(57)【特許請求の範囲】
【請求項１】
バックライトユニットおよび液晶パネルを含む液晶表示装置において、
前記バックライトユニットがＫ−Ｓｉ−Ｆ系蛍光体を含む白色発光素子パッケージを含み、
前記バックライトユニットおよび／または液晶パネルが当該構成中に１つ以上のコーティング層または１つ以上の粘着層を備え、前記１つ以上のコーティング層または１つ以上の粘着層が特定波長帯域の光を吸収する１種以上の吸収染料を含み、
前記粘着層が５μｍ〜２５μｍの厚さを有し、該粘着層がアクリル系粘着剤を含み、
前記コーティング層が２μｍ〜１５μｍの厚さを有し、該コーティング層がアクリル系バインダー樹脂を含み、
前記吸収染料が、ヒドロキシベンゾトリアゾール系、シアニン系、およびテトラアザポルフィリン系の染料の組み合わせであり、
前記吸収染料が、コーティング層または粘着層の総重量を基準に０．０１重量％〜１０重量％の量で含まれ、
前記吸収染料が、３８０ｎｍ〜４３０ｎｍ、４８０ｎｍ〜５１０ｎｍまたは５６０ｎｍ〜６００ｎｍの主吸収波長帯域を有する、液晶表示装置。
【請求項２】
前記液晶パネルが上偏光板、第１粘着層、液晶セル、第２粘着層および下偏光板を順次含み、
前記第１粘着層および／または第２粘着層が、特定波長帯域の光を吸収する１種以上の吸収染料を含む、請求項１に記載の液晶表示装置。
【請求項３】
前記バックライトユニットが二重輝度向上フィルム（ＤＢＥＦ）もしくは上拡散シート、プリズムシート、下拡散シート、導光板および反射板からなる群より選択される２種以上を順次含み、
前記二重輝度向上フィルムもしくは上拡散シートの片面または両面、前記プリズムシートの片面または両面、前記下拡散シートの片面または両面、前記導光板の片面または両面、および前記反射板の片面のうち１つ以上の位置にコーティング層を有し、
前記コーティング層が特定波長帯域の光を吸収する１種以上の吸収染料を含む、請求項１に記載の液晶表示装置。
【請求項４】
前記白色発光素子パッケージが、Ｋ−Ｓｉ−Ｆ系蛍光体を含む樹脂層と、前記Ｋ−Ｓｉ−Ｆ系蛍光体を励起させる近紫外線または青色光を発光する発光素子とを含む、請求項１に記載の液晶表示装置。
【請求項５】
前記樹脂層が、前記発光素子上にモールド成形により形成され、光透過性樹脂および前記光透過性樹脂中に分散されたＫ−Ｓｉ−Ｆ系蛍光体を含む、請求項４に記載の液晶表示装置。
【請求項６】
前記光透過性樹脂が、エポキシ樹脂、シリコーン樹脂、ポリイミド樹脂、ユリア樹脂およびアクリル樹脂からなる群より選択される１種以上である、請求項５に記載の液晶表示装置。
【請求項７】
前記樹脂層が、光透過性樹脂１００重量部に対して０．０１重量部〜２０重量部の量でＫ−Ｓｉ−Ｆ系蛍光体を含む、請求項５に記載の液晶表示装置。
【請求項８】
前記Ｋ−Ｓｉ−Ｆ系蛍光体がＫ２ＳｉＦ６：Ｍｎ赤色蛍光体である、請求項４に記載の液晶表示装置。
【請求項９】
前記発光素子が３５０ｎｍ〜４６０ｎｍの波長帯域の青色光を発光し、
前記白色発光素子パッケージが４２０ｎｍ〜７００ｎｍの波長帯域の白色光を発光する、請求項８に記載の液晶表示装置。
【発明の詳細な説明】
【技術分野】
【０００１】
本発明は、Ｋ−Ｓｉ−Ｆ系蛍光体および吸収染料を含むことにより、色純度の向上が最大化された液晶表示装置に関するものである。
【背景技術】
【０００２】
従来は、４０インチ台のテレビが主流であったが、今では５０インチ台、さらには６０インチ台のテレビを購入する消費者も相当増えている。このようなサイズ競争が終わると、解像度競争が始まった。１年前までは、ＦＨＤ（ｆｕｌｌ  ＨＤ）級であれば高級モデルに属するものであったが、今やＵＨＤ（ｕｌｔｒａ  ＨＤ）のものが市場で急速に広がっている。
【０００３】
最近のディスプレイ市場は、大面積、高解像度の競争から色感競争へと進化している。故に最近では、優れた色感を有するディスプレイ製造に対する競争が台頭している。
【０００４】
液晶表示装置（liquid crystal display、ＬＣＤ）は、液晶（liquid crystal）の光学的特性を利用して画像を表示するが、画像を表示する液晶パネルが自発光をしない非発光型素子であるため、液晶パネルとともにその背面に配置され、液晶パネルに光を供給するバックライトユニット（back-light unit）を含む構造を有する。液晶表示装置は、モバイル機器、コンピュータのモニタおよびＨＤＴＶ等に利用される表示装置として脚光を浴びているが、色感の面では他の表示装置に比べてやや劣る。
【０００５】
一方、最近では高色再現ディスプレイを実現するために提案される様々な解決案のうち最も盛んに開発されているのが、Ｋ−Ｓｉ−Ｆ系蛍光体を含む赤色蛍光体を発光素子パッケージに適用することである（特許文献１および特許文献２を参照）。しかし、画質の規格もまたＵＨＤ放送に合わせて変わりつつある現状において、Ｋ−Ｓｉ−Ｆ系蛍光体の発光素子パッケージへの適用により実現できる色再現のレベルは、新しい規格にはまだ至らないレベルである。
【０００６】
そこで、従来のＬＣＤ色純度を新しい規格レベルまで画期的に向上させられる新たな技術が求められている。
【先行技術文献】
【特許文献】
【０００７】
【特許文献１】大韓民国公開特許第２０１５−００８２４２６号
【特許文献２】日本公開特許第２０１０−９３１３２号
【発明の概要】
【発明が解決しようとする課題】
【０００８】
従って、本発明の目的は、光源から出る純粋なＲＧＢ波長の光を最大限に透過させ、ＲＧＢ波長以外の不要な波長の光は遮断することによって、液晶表示装置の色純度の向上を最大化にできる液晶表示装置を提供することである。
【課題を解決するための手段】
【０００９】
前記目的を達成するために本発明は、
バックライトユニットおよび液晶パネルを含む液晶表示装置において、
前記バックライトユニットは、Ｋ−Ｓｉ−Ｆ系蛍光体を含む白色発光素子パッケージを含み、
前記バックライトユニットおよび／または液晶パネルが当該構成中に１つ以上のコーティング層または１つ以上の粘着層を備え、前記１つ以上のコーティング層または１つ以上の粘着層は特定波長帯域の光を吸収する１種以上の吸収染料を含む液晶表示装置
を提供する。
【発明の効果】
【００１０】
本発明によると、特定波長帯域の光を吸収する１種以上の吸収染料を液晶表示装置の粘着層またはコーティング層内に導入し、Ｋ−Ｓｉ−Ｆ系蛍光体を発光素子パッケージに適用することにより、光源から出る純粋なＲＧＢ波長の光は最大限透過させ、ＲＧＢ波長以外の不要な波長の光を遮断して色域（color gamut）を向上させることによって、色純度の向上が最大化された液晶表示装置を製造することができる。
【図面の簡単な説明】
【００１１】
【図１】図１は、本発明の一実施例に係る液晶表示装置の構造を模式図で示すものである。
【図２】図２（ａ）は二重輝度向上フィルムの構造であり、図２（ｂ）は拡散シートの構造、図２（ｃ）は水平プリズムシートの構造、および図２（ｄ）は反射板の構造を示す、それぞれの模式図である。
【図３】図３は、本発明の一実施例に係る白色発光素子パッケージの構造を示す模式図である。
【図４】図４は、本発明の一実施例に係る白色発光素子パッケージである図３の部分拡大図である。
【図５】図５は、実施例１における液晶表示装置の構造を示す模式図である。
【図６】図６は、実施例１における液晶表示装置の発光スペクトルである。
【図７】図７は、比較例１における液晶表示装置の発光スペクトルである。
【図８】図８は、比較例２における液晶表示装置の発光スペクトルである。
【発明を実施するための形態】
【００１２】
本発明の液晶表示装置は、バックライトユニットおよび液晶パネルを含み、前記バックライトユニットはＫ−Ｓｉ−Ｆ系蛍光体を含む白色発光素子パッケージを含み、前記バックライトユニットおよび／または液晶パネルが当該構成中に１つ以上のコーティング層または１つ以上の粘着層を備え、前記１つ以上のコーティング層または１つ以上の粘着層が特定波長帯域の光を吸収する１種以上の吸収染料を含む。
【００１３】
本発明の一実施例による液晶表示装置の構造を図１に示す。
図１を参照すると、液晶パネル１０は、上偏光板１０１、第１粘着層１０２、液晶セル１０３、第２粘着層１０４および下偏光板１０５を順次積層された形態で含み、バックライトユニット２０は、二重輝度向上フィルム（dual brightness enhancement film；ＤＢＥＦ）２１１または上拡散シート２２１、水平プリズムシート２０２、垂直プリズムシート２０３、下拡散シート２０４、導光板２０５および反射板２０６からなる群より選択される２種以上を順次含むことができる。
【００１４】
また、図２（ａ）〜図２（ｄ）を参照すると、二重輝度向上フィルム２１１は、多層の構造を有することができ（図示せず）、上拡散シート２２１は、拡散シート基材２２１−３の一方の面に第１ビード２２１−１を有する拡散コーティング層２２１−２を備え、もう一方の面に第２ビード２２１−５を有する、ウェットアウト防止のためのビードコーティング層２２１−４を備え得る。さらに、水平プリズムシート２０２は、プリズムシート基材２０２−２の一方の面にプリズムパターン層２０２−１を備え、もう一方の面に第３ビード２０２−４を有する背面コーティング層２０２−３を備え得る。加えて、垂直プリズムシート２０３も、前記水平プリズムシート２０２と同じ層構成を有することができる。また、下拡散シート２０４は、前記上拡散シート２２１と同じ層構成を有することができる。さらに、反射板２０６は、反射板基材２０６−３の片面に第４ビード２０６−１を有する前面コーティング層２０６−２を備え得る。
【００１５】
しかし、本発明の液晶表示装置は、上述の構造に限定されず、必要に応じて多様に変形可能である。
【００１６】
液晶表示装置の基本原理を見てみると、光源から出た光は、導光板を経て液晶パネル方向に誘導された後、光拡散シートを通りながら面に水平／垂直方向に拡散され、光輝度が急激に落ちるようになるので、光拡散シートから出る光を、プリズムシートを通過させることにより、出光面正面以外の方向に出ることを防いで、光指向性を向上させて視野角を狭め、バックライト出光面の正面方向への輝度を増大させる。この際、バックライトユニットの中に二重輝度向上フィルムのような別のシートを使用することにより、光リサイクリング（ｒｅｃｙｃｌｉｎｇ）による輝度増大の最大化が可能になる。
【００１７】
本発明によると、前記バックライトユニットおよび／または液晶パネルが、当該構成中に、特定波長帯域の光を吸収する１種以上の吸収染料を含む１つ以上のコーティング層または１つ以上の粘着層を備える。
【００１８】
前記液晶パネルは、上偏光板、第１粘着層、液晶セル、第２粘着層および下偏光板を順次含み、前記第１粘着層および／または第２粘着層が、特定波長帯域の光を吸収する１種以上の吸収染料を含むことができる。例えば、前記粘着層は、上偏光板および下偏光板の一方の面にウェットコーティングされ形成され得る。
【００１９】
前記粘着層の厚さは、２μｍ〜１００μｍ、好ましくは５μｍ〜１００μｍ、より好ましくは５μｍ〜２５μｍであり得る。
【００２０】
また、前記粘着層は、感圧性の粘着剤を含むことができる。前記感圧性粘着剤は、例えば、アクリル系、ウレタン系、エポキシ系、およびシリコーン系の粘着剤からなる群より選択された１種以上の粘着剤を挙げることができる。具体的に、前記感圧性粘着剤はアクリル系粘着剤であり得る。
【００２１】
前記バックライトユニットは、二重輝度向上フィルム（ＤＢＥＦ）もしくは上拡散シート、プリズムシート、下拡散シート、導光板および反射板からなる群より選択された２種以上を順次含み、前記二重輝度向上フィルムもしくは上拡散シートの片面または両面、前記プリズムシートの片面または両面、前記下拡散シートの片面または両面、前記導光板の片面または両面、および前記反射板の片面のうち１つ以上の位置にコーティング層を有し、前記コーティング層が特定波長帯域の光を吸収する１種以上の吸収染料を含むことができる。例えば、前記コーティング層は、二重輝度向上フィルムもしくは上拡散シートの片面または両面に、プリズムシートの片面または両面に、下拡散シートの片面または両面に、導光板の片面または両面に、または反射板の一方の面（すなわち、導光板の対向面）に、ウェットコーティングにより形成され得る。
【００２２】
前記プリズムシートは、水平プリズムシート、垂直プリズムシート、またはこれらの組み合わせであり得る。
【００２３】
前記コーティング層の厚さは、１μｍ〜１００μｍ、好ましくは２μｍ〜１００μｍ、より好ましくは２μｍ〜１５μｍであり得る。
【００２４】
前記コーティング層は、バインダー樹脂を含むことができる。前記バインダー樹脂として、例えば、ポリエステル系、アクリル系、ポリウレタン系、メラミン系、ポリビニルアルコール系およびオキサゾリン系のバインダー樹脂からなる群より選択された１種以上の樹脂を挙げることができる。具体的に、前記バインダー樹脂はアクリル系バインダー樹脂であり得る。
【００２５】
前記吸収染料を含む粘着層または前記吸収染料を含むコーティング層を色純度向上フィルムと称し、前記色純度向上フィルムの位置、特にコーティング層の位置によって、液晶表示装置の発光色純度および輝度損失が異なるので、必要に応じてその位置を適切に調節することができる。
【００２６】
また、前記吸収染料は、ＲＧＢ以外の主吸収波長帯域を有することができ、少なくとも１つ以上であり得る。具体的に、前記吸収染料は、３８０ｎｍ〜４３０ｎｍ、４８０ｎｍ〜５１０ｎｍまたは５６０〜６００ｎｍの主吸収波長帯域を有することができる。例えば、３８０ｎｍ〜４３０ｎｍの波長帯域の光を遮蔽する吸収染料としては、ヒドロキシベンゾトリアゾール（Hydroxy benzotriazole、ＨＢ）系、トリスレゾルシノールトリアジンクロモフォア（Tris-Resorcinol-Triazine chromophore、ＴＲＴＣ）系、ヒドロキシフェニルベンゾトリアゾールクロモフォア（Hydroxylphenyl-benzotriazole chromophore、ＨＢＣ）系の吸収染料を挙げることができ、４８０ｎｍ〜５１０ｎｍの波長帯域の光を遮蔽する吸収染料としては、ピロールメチン（pyrrol methin、ＰＭ）系、ローダミン（Rhodamin、ＲＨ）系、ボロンジピロメテン（Boron Dipyrromethene、ＢＯＤＩＢＹ）系の吸収染料を挙げることができ、５６０ｎｍ〜６００ｎｍの波長帯域の光を遮蔽する吸収染料としては、テトラアザポルフィリン（Tetra aza porphyrin、ＴＡＰ）系、ローダミン（ＲＨ）系、スクアリン（Squarine、ＳＱ）系、シアニン（Cyanine、ＣＹ）系の吸収染料を挙げることができる。
【００２７】
前記吸収染料は、ヒドロキシベンゾトリアゾール系、トリスレゾルシノールトリアジンクロモフォア系、ヒドロキシフェニルベンゾトリアゾールクロモフォア系、ピロールメチン系、ローダミン系、ボロンジピロメテン系、テトラアザポルフィリン系、スクアリン系およびシアニン系の染料からなる群より選択され得る。より具体的に、前記吸収染料は、ヒドロキシベンゾトリアゾール系、シアニン系、ピロールメチン系およびテトラアザポルフィリン系の染料からなる群より選択され得る。さらに具体的に、前記吸収染料は、ヒドロキシベンゾトリアゾール系、シアニン系、およびテトラアザポルフィリン系染料の組み合わせであり得る。
【００２８】
前記吸収染料は、コーティング層または粘着層の総重量を基準に、０．０１重量％〜１０重量％の量で含まれ得る。具体的に、前記吸収染料は、コーティング層または粘着層の総重量を基準に、０．０５重量％〜７重量％の量で含まれ得る。
【００２９】
前記粘着層およびコーティング層は、ＵＶ光の遮断のために紫外線遮断剤をさらに含むことができる。前記紫外線遮断剤は、４３０ｎｍ以下の波長帯域の光を吸収（遮蔽）するものであって、例えば、ヒドロキシベンゾトリアゾール（ＨＢ、hydroxy benzotriazole）系、トリスレゾルシノールトリアジンクロモフォア（ＴＲＴＣ、tris-resorcinol-triazine chromophore）系、またはヒドロキシフェニルベンゾトリアゾールクロモフォア（ＨＢＣ、hydroxylphenyl-benzotriazole chromophore）系の紫外線遮断剤を単独または２種以上混合して使用することができる。
【００３０】
前記粘着層およびコーティング層は、粘着層またはコーティング層の総重量を基準に、０．０１重量％〜１０重量％、好ましくは０．０５重量％〜７重量％の量で紫外線遮断剤を含むことができる。
【００３１】
前記粘着層およびコーティング層の光透過率は、液晶表示装置の輝度範囲に応じて調整することができるが、具体的には、３０％〜９０％、好ましくは５０％〜９０％の可視光線の光透過率を有することができる。
【００３２】
また、前記バックライトユニットの白色発光素子パッケージは、Ｋ−Ｓｉ−Ｆ系蛍光体を含む樹脂層と、前記Ｋ−Ｓｉ−Ｆ系蛍光体を励起させる近紫外線または青色光を発光する発光素子とを含む。
【００３３】
本発明の一実施例に係る白色発光素子パッケージ構造の模式図を図３に示す。図３において、発光素子３３０は概略的に示しているが、水平型または垂直型発光素子のいずれも利用可能で、例えば、窒化物半導体ＬＥＤチップでもよい。
【００３４】
図３及び４を参照すると、前記白色発光素子パッケージ３００は、一対のリードフレーム３１０、３２０と、電圧の印加に応じて光を発生させる発光素子３３０とを含む。
【００３５】
前記発光素子３３０は、リードフレーム３１０、３２０とワイヤ３４０とにより電気的に連結され、発光素子３３０上にはＫ−Ｓｉ−Ｆ系蛍光体３７０を含む樹脂層３５０がモールド成形される。前記樹脂層３５０は、発光素子３３０の周囲が全体的にモールド成形されてもよいが、必要に応じて発光部位に部分的モールド成形されてもよい。すなわち、高出力発光素子の場合には、発光素子３３０の大型化のため全体的にモールド成形する場合、光透過性樹脂に分散されるＫ−Ｓｉ−Ｆ系蛍光体３７０の均一分散に不利になり得るからである。この場合、発光部位に部分的モールド成形することが有利になり得る。
【００３６】
前記発光素子３３０は、Ｋ−Ｓｉ−Ｆ系蛍光体３７０を励起させる近紫外線または青色光を発光し得る。具体的に、前記発光素子３３０は、３５０ｎｍ〜４６０ｎｍの波長帯域の青色光を発光し得る。
【００３７】
前記樹脂層３５０は前記発光素子３３０上にモールド成形され、光透過性樹脂および光透過性樹脂中に分散されているＫ−Ｓｉ−Ｆ系蛍光体３７０（図４参照）を含むことができる。前記光透過性樹脂は、エポキシ樹脂、シリコーン樹脂、ポリイミド樹脂、ユリア樹脂およびアクリル樹脂からなる群より選択される１種以上を含むことができる。具体的には、エポキシ樹脂またはシリコーン樹脂で有り得る。
【００３８】
前記樹脂層は、光透過性樹脂１００重量部に対して、Ｋ−Ｓｉ−Ｆ系蛍光体を０．０１重量部〜２０重量部の量で含むことができる。具体的に光透過性樹脂１００重量部に対して、Ｋ−Ｓｉ−Ｆ系蛍光体を１重量部〜１０重量部の量で含むことができる。
【００３９】
前記Ｋ−Ｓｉ−Ｆ系蛍光体３７０は、Ｋ２ＳｉＦ６：Ｍｎ赤色蛍光体で有り得る。前記Ｋ２ＳｉＦ６：Ｍｎは、４価マンガン（Ｍｎ４+）でドープされたＫ２ＳｉＦ６のことを指し、４価の陽イオンであるシリコンの一部がマンガンにより置換されることを意味する。具体的に、４価マンガンでドープされたＫ２ＳｉＦ６はＫ２Ｓｉ１ーｍＭｎｍＦ６で表すことができ、前記ｍは０．００１〜０．１５、詳しくは０．０１〜０．１２で有り得る。
【００４０】
また、前記樹脂層はＫ−Ｓｉ−Ｆ系蛍光体の外にも、必要に応じて、各種緑色蛍光体、赤色蛍光体、琥珀色（amber）蛍光体およびこれらの組み合わせをさらに含むことができる。
【００４１】
また、樹脂層３５０上には、素子全体の外部空間を仕上げる外装材３６０を備えることができる。
【００４２】
前記白色発光素子パッケージは、４２０ｎｍ〜７００ｎｍの広い波長帯域の白色光を発光することができる。
【００４３】
本発明の液晶表示装置を構成するバックライトユニットおよび液晶パネルのそれぞれの構成層は、当業界で通常許容される材質、厚さ、形状などを有することができ、必要に応じて多様に変形可能である。
【００４４】
このように、本発明のＫ−Ｓｉ−Ｆ系蛍光体および色純度向上フィルムを含む液晶表示装置は、光源から出てくる純粋なＲＧＢ波長の光は最大限に透過させながらも、ＲＧＢ波長以外の不要な波長の光を遮断して、向上された色域（color gamut）および輝度を提供することができ、色純度向上フィルムの位置を自在に移動させることにより、ディスプレイの特性に応じて色純度の向上効果を極大化することができる。
【実施例】
【００４５】
以下、本発明を下記実施例によって、より詳しく説明する。ただし、下記実施例は本発明の例示に過ぎず、本発明の範囲はこれらに限定されるものではない。
【００４６】
（実施例１）
アクリルバインダー樹脂（Ｓｏｋｅｎ社製、ＧＳ１０００）２５重量％と、メチルエチルケトン（ＭＥＫ）７５重量％とを混合して溶液を製造した後、これにＴＡＰ系の吸収染料（エスケイケミカル社製、ＳＫ−ｄ５９３、主吸収波長帯域：５６０ｎｍ〜６００ｎｍ）を前記溶液１００重量部に対して０．０５重量部の量で添加してコーティング層組成物を製造した。
【００４７】
拡散フィルム（製造社：ＳＫＣ−ＨＡＡＳ、製品名：ＣＨ１９）の片面に、マイヤーバー（ｍａｙｅｒ  ｂａｒ）を用いて前記コーティング層組成物をコーティングし、乾燥及び硬化して、厚さ５μｍのコーティング層（色純度向上フィルム）を形成した後、前記コーティング層が形成された拡散フィルムを下拡散シートにして、コーティング層が導光板に向くようバックライトユニットに導入して本発明の液晶表示装置を製造した（図５参照）。
【００４８】
この際、Ｋ−Ｓｉ−Ｆ系蛍光体（Ｋ２ＳｉＦ６：Ｍｎ）を含む白色発光素子パッケージ（製造社：三星電子、製品名：ＵＮ４９ＫＵ７０００ＦＸＫＲ）を適用したバックライトユニットを用いた。
【００４９】
具体的に、バックライトユニットは、二重輝度向上フィルム、水平プリズムシート、垂直プリズムシート、下拡散シート、導光板、および反射板が順次積層された構造である。
【００５０】
（比較例１）
下拡散シートの片面に吸収染料を含むコーティング層を形成せず、ＹＡＧ蛍光体（Ｙ３Ａｌ５Ｏ１２：Ｃｅ）を含む白色発光素子パッケージを適用したバックライトユニット（製造社：ＬＧ電子、製品名：５５ＵＢ８４００）を使用することを除いては、前記実施例１と同一構造の液晶表示装置を製造した。
【００５１】
（比較例２）
下拡散シートの片面に吸収染料を含むコーティング層を形成しないことを除いては、前記実施例１と同一構造の（すなわち、構造変更することなく市販のままの）液晶表示装置を製造した。
【００５２】
（実験例１）
前記実施例１、ならびに比較例１および２で製造した液晶表示装置について、ラジオメーター（ＣＳ−２０００；ミノルタ（Ｍｉｎｏｌｔａ）社）を用いて、スペクトルの変化および特性を測定し、その結果を表１および図６〜図８に示す。色域（color gamut）は色再現面積を示す。
【００５３】
【表１】
0006486975.tif 000002
【００５４】
上記表１から分かるように、ＹＡＧ蛍光体を適用した液晶表示装置である比較例１よりも、Ｋ−Ｓｉ−Ｆ系蛍光体を適用した液晶表示装置である比較例２および実施例１の方が向上された色純度を示した。さらに、Ｋ−Ｓｉ−Ｆ系蛍光体を適用した液晶表示装置に色純度向上フィルムを追加して適用した実施例１の方が比較例２よりも向上された色純度を示した。従って、本発明のＫ−Ｓｉ−Ｆ系蛍光体および吸収染料を含む液晶表示装置は、ＵＨＤ基準で使用されているＤＣＩやＢＴ．２０２０規格を満足できることと期待される。
【符号の説明】
【００５５】
１０：            液晶パネル
１０１：          上偏光板
１０２：          第１粘着層
１０３：          液晶セル
１０４：          第２粘着層
１０５：          下偏光板
２０：            バックライトユニット
２１１：          二重輝度向上フィルム（ＤＢＥＦ）
２２１：          上拡散シート
２０２：          水平プリズムシート
２０３：          垂直プリズムシート
２０４：          下拡散シート
２０５：          導光板
２０６：          反射板
２２１−１：      第１ビード
２２１−２：      拡散コーティング層
２２１−３：      拡散シート基材
２２１−４：      ビードコーティング層
２２１−５：      第２ビード
２０２−１：      プリズムパターン層
２０２−２：      プリズムシート基材
２０２−３：      背面コーティング層
２０２−４：      第３ビード
２０６−１：      第４ビード
２０６−２：      前面コーティング層
２０６−３：      反射板基材
３００：          白色発光素子パッケージ
３１０、３２０：  リードフレーム
３３０：          発光素子
３４０：          ワイヤ
３５０：          樹脂層
３６０：          外装材
３７０：          Ｋ−Ｓｉ−Ｆ系蛍光体
ａ、ｂ、ｃ：      光
【図１】
0006486975.tif 000003
【図２】
0006486975.tif 000004
【図３】
0006486975.tif 000005
【図４】
0006486975.tif 000006
【図５】
0006486975.tif 000007
【図６】
0006486975.tif 000008
【図７】
0006486975.tif 000009
【図８】
0006486975.tif 000010